(57)【要約】【課題】本発明の目的は、従来にはないレーザピーニング処理方法とそのようなレーザピーニング処理を行うためのレーザ吸収粉体層シートの提供にある。【解決手段】本発明のレーザピーニング処理方法によれば、レーザを照射した際に発生するプラズマの衝撃波により粉体又は混合物１３Ｆをワーク１０の被加工面に打ち込むという従来にはない新規な方法でレーザピーニング処理を行うので、新しい材料特性を有した製品の製造が可能になる。しかも、ワーク１０の被加工面が金属で形成されている場合には、粉体又は混合物１３Ｆがワーク１０の被加工面に打ち込まれると、ワーク１０の表面部が塑性変形して金属結晶が細分化するので、ワーク１０の被加工面が硬化して、ワーク１０の被加工面の耐摩耗性、耐摺動性及び耐腐食性が著しく向上する。【選択図】図２
2007169753.tif 000002
【特許請求の範囲】
【請求項１】
被加工物の被加工面に樹脂、金属、金属間化合物、金属炭化物、金属酸化物、セラミックス、ガラス、超硬合金、ダイヤモンド、カーボン及び／又は立方晶窒化ホウ素等の固体潤滑材及び／又は硬化材で構成された粉体皮膜層を設け、前記粉体皮膜層の上にグラファイト或いは黒色顔料を塗布し、又は、酸化皮膜処理或いは酸皮膜処理を施して構成されたレーザ吸収増強皮膜を設け、このレーザ吸収増強皮膜にピーク出力密度が１ＧＷ／ｃｍ２乃至１０ＧＷ／ｃｍ２の範囲内の高ピーク出力密度のレーザを照射した際に発生するプラズマの衝撃波により前記固体潤滑材及び／又は前記硬化材を前記被加工物の前記被加工面に打ち込むことを特徴とするレーザピーニング処理方法。
【請求項２】
前記レーザ吸収増強皮膜に、水、油、溶融塩又はプラスチック等からなる前記レーザを透過可能なレーザ干渉層を積層し、そのレーザ干渉層を通して前記レーザ吸収増強皮膜に前記レーザを照射することを特徴とする請求項１に記載のレーザピーニング処理方法。
【請求項３】
被加工物の被加工面にリン酸皮膜処理、メッキ、溶射又は金属コーティングの表面前処理を施し、その上に、粉体又は皮膜で構成された固体潤滑材及び／又は硬化材で構成された粉体皮膜層を形成すると共に、前記粉体皮膜層にレーザ吸収増強皮膜を積層し、前記レーザ吸収増強皮膜にレーザを照射した際に発生するプラズマの衝撃波により前記固体潤滑材及び／又は前記硬化材を前記被加工物の前記被加工面に打ち込むことを特徴とするレーザピーニング処理方法。
【請求項４】
前記レーザ吸収増強皮膜は、グラファイト或いは黒色顔料を塗布し、又は、酸化皮膜処理或いはリン酸皮膜処理をして形成されることを特徴とする請求項３に記載のレーザピーニング処理方法。
【請求項５】
樹脂、ガラス、紙、テープ、フィルム又は金属薄膜からなるベースシートと、そのベースシートの一方の面にグラファイト或いは黒色顔料を塗布し、又は、酸化皮膜処理或いはリン酸皮膜処理を施して形成されたレーザ吸収増強皮膜と、前記ベースシートの他方の面に樹脂、金属、金属間化合物、金属炭化物、金属酸化物、セラミックス、ガラス、超硬合金、ダイヤモンド、カーボン、立方晶窒化ホウ素及び／又は酵素等の粉体を塗布して形成された粉体皮膜層とを備えたレーザ吸収粉体層シートを、前記被加工物の前記被加工面に前記粉体皮膜層を向けて敷設し、前記レーザ吸収増強皮膜にレーザを照射した際に発生するプラズマの衝撃波により前記粉体を前記被加工物の前記被加工面に打ち込むことを特徴とするレーザピーニング処理方法。
【請求項６】
前記ベースシートのうち前記粉体皮膜層側に離型剤を塗布することを特徴とする請求項５に記載のレーザピーニング処理方法。
【請求項７】
前記レーザ吸収増強皮膜に、水、油、溶融塩又はプラスチック等からなる前記レーザを透過可能なレーザ干渉層を積層し、そのレーザ干渉層を通して前記レーザ吸収増強皮膜に前記レーザを照射することを特徴とする請求項３乃至６の何れかに記載のレーザピーニング処理方法。
【請求項８】
レーザ通過孔を備えたマスクを、前記レーザを照射する前記レーザ吸収増強皮膜又は前記レーザ干渉層に対して間隔を開けて積層し、前記レーザ通過孔を横切るように前記マスク上に前記レーザを照射することを特徴とする請求項１乃至７の何れかに記載のレーザピーニング処理方法。
【請求項９】
前記固体潤滑材及び／又は前記硬化材は、金属、金属間化合物、金属炭化物、金属酸化物、樹脂、セラミックス、超硬合金、ダイヤモンド、カーボン、ガラス及び／又は立方晶窒化ホウ素からなる粉体であることを特徴とする請求項１乃至４の何れかに記載のレーザピーニング処理方法。
【請求項１０】
前記被加工物が液体を内部で化学反応させるための反応容器である場合に、その化学反応を促進させるための触媒としての白金、チタン、銀、ダイヤ、グラファイト、マグネシウム又はニッケルの粉体を前記固体潤滑材及び／又は前記硬化材にして、前記被加工物の前記被加工面としての前記反応容器の内面に打ち込むことを特徴とする請求項１乃至９の何れかに記載のレーザピーニング処理方法。
【請求項１１】
前記被加工物が摺動部品である場合に、前記固体潤滑材を粉体にして、前記被加工面としての摺動面に打ち込むことを特徴とする請求項１乃至４の何れかに記載のレーザピーニング処理方法。
【請求項１２】
前記レーザを照射する前に、前記被加工物の前記被加工面に、予め、酸化皮膜処理又はリン酸皮膜処理を施しておくことを特徴とする請求項１，２，４乃至１１の何れかに記載のレーザピーニング処理方法。
【請求項１３】
前記レーザを照射する前に、前記被加工物の前記被加工面に、予め、金属、金属間化合物、樹脂又はセラミックスのコーティングを施して皮膜を生成しておくことを特徴とする請求項１，２，４乃至１１の何れかに記載のレーザピーニング処理方法。
【請求項１４】
前記レーザを照射する前に、前記被加工物の前記被加工面に、予め、浸炭処理、浸窒処理その他の含浸処理を施しておくことを特徴とする請求項１，２，４乃至１１の何れかに記載のレーザピーニング処理方法。
【請求項１５】
前記被加工物の前記被加工面に前記粉体皮膜層を形成してから前記レーザ吸収増強皮膜で覆う前に、前記固体潤滑材及び／又は前記硬化材を加圧して前記被加工物に押し付ける予備打込み工程を行うことを特徴とする請求項１乃至４の何れかに記載のレーザピーニング処理方法。
【請求項１６】
前記予備打込み工程では、前記粉体皮膜層に超音波ピーニングを施すことで、前記固体潤滑材及び／又は前記硬化材を加圧することを特徴とする請求項１５に記載のレーザピーニング処理方法。
【請求項１７】
前記レーザを照射した際に発生する前記プラズマの衝撃波により、前記被加工物の前記被加工面に陥没部を形成しかつ、その陥没部の内面に前記粉体皮膜層を構成する前記固体潤滑材及び／又は前記硬化材、或いは、前記粉体が打ち込まれるように、前記レーザの強度及び／又は照射時間を設定することを特徴とする請求項１乃至１６の何れかに記載のレーザピーニング処理方法。
【請求項１８】
前記固体潤滑剤及び／又は前記硬化材としての粉体をキャリアガスと共に噴射ノズルから前記被加工物の前記被加工面に噴射しかつそのノズルを移動させて前記粉体皮膜層を形成しておき、その粉体皮膜層に前記レーザ吸収増強皮膜を敷設していき、そのレーザ吸収増強皮膜に前記レーザを照射することを特徴とする請求項１乃至４の何れかに記載のレーザピーニング処理方法。
【請求項１９】
前記被加工物を構成する部材が半凝固状態である間に、前記レーザを照射した際に発生する前記プラズマの衝撃波により前記粉体皮膜層を構成する粉体を前記被加工物の前記被加工面に打ち込むことを特徴とする請求項１乃至１８の何れかに記載のレーザピーニング処理方法。
【請求項２０】
前記レーザの出力装置におけるレーザビーム加工光学系と前記レーザの照射方向を変更する光偏向装置とのうち少なくとも一方を数値制御して前記レーザを空間的に正確に位置制御して照射することを特徴とする請求項１乃至１９の何れかに記載のレーザピーニング処理方法。
【請求項２１】
樹脂、ガラス、紙、テープ、フィルム又は金属薄膜からなるベースシートと、そのベースシートの一方の面にグラファイト或いは黒色顔料を塗布し、又は、酸化皮膜処理或いはリン酸皮膜処理を施して形成されたレーザ吸収増強皮膜と、前記ベースシートの他方の面に、樹脂、金属、金属間化合物、金属炭化物、金属酸化物、セラミックス、ガラス、超硬合金、ダイヤモンド、カーボン、立方晶窒化ホウ素及び／又は酵素等の粉体を塗布して形成された粉体皮膜層とで構成されたことを特徴とするレーザ吸収粉体層シート。
【請求項２２】
前記レーザ吸収粉体層シートのうち前記レーザ吸収増強皮膜側に、前記レーザを透過可能なレーザ干渉層を備えたことを特徴とする請求項２１に記載のレーザ吸収粉体層シート。
【請求項２３】
前記レーザ吸収粉体層シートのうち前記レーザ吸収増強皮膜側に、レーザ通過孔を有しかつレーザ通過孔以外の部分で前記レーザの通過を規制可能なマスクを間隔を開けて配置したことを特徴とする請求項２１又は２２に記載のレーザ吸収粉体層シート。
【発明の詳細な説明】
【技術分野】
【０００１】
本発明は、被加工物に施すレーザピーニング処理方法及びそのレーザピーニング処理を行うためのレーザ吸収粉体層シートに関する。
【背景技術】
【０００２】
例えば、エンジンのピストン、シリンダ等は、母材である鋳鉄の表面に酸化皮膜処理等の表面処理を施すことで、鋳鉄の強度と表面処理による高い摺動性の両方を得ている。このように、被加工物に表面処理を施すと、その被加工物の母材の特性と、表面処理による特性の両方を兼ね備えることができる。そして、レーザを用いた金属材料の表面処理方法としては、従来から、レーザ焼入れ、レーザ肉盛り、レーザ合金化、レーザピーニング等が知られている（例えば、非特許文献１参照）。
【非特許文献１】レーザ学会編集、「レーザーハンドブック（第２版）」、オーム出版、平成１７年４月２５日発行、Ｐ８３４，Ｐ９３６
【発明の開示】
【発明が解決しようとする課題】
【０００３】
しかしながら、技術躍進が著しい昨今、陳腐化した従来の表面処理方法を前提に製品開発を行っていたのでは、各種工業製品に対する競争力が低下してしまう。
【０００４】
そこで、本発明は、従来にはないレーザピーニング処理方法とそのようなレーザピーニング処理を行うためのレーザ吸収粉体層シートの提供を目的とする。
【課題を解決するための手段】
【０００５】
上記目的を達成するためになされた請求項１の発明に係るレーザピーニング処理方法は、被加工物の被加工面に樹脂、金属、金属間化合物、金属炭化物、金属酸化物、セラミックス、ガラス、超硬合金、ダイヤモンド、カーボン及び／又は立方晶窒化ホウ素等の固体潤滑材及び／又は硬化材で構成された粉体皮膜層を設け、粉体皮膜層の上にグラファイト或いは黒色顔料を塗布し、又は、酸化皮膜処理或いは酸皮膜処理を施して構成されたレーザ吸収増強皮膜を設け、このレーザ吸収増強皮膜にピーク出力（パワー）密度が１ＧＷ／ｃｍ２乃至１０ＧＷ／ｃｍ２の範囲内の高ピーク出力密度のレーザを照射した際に発生するプラズマの衝撃波により固体潤滑材及び／又は硬化材を被加工物の被加工面に打ち込むところに特徴を有する。
【０００６】
請求項２の発明は、請求項１に記載のレーザピーニング処理方法において、レーザ吸収増強皮膜に、水、油、溶融塩又はプラスチック等からなるレーザを透過可能なレーザ干渉層を積層し、そのレーザ干渉層を通してレーザ吸収増強皮膜にレーザを照射するところに特徴を有する。
【０００７】
請求項３の発明に係るレーザピーニング処理方法は、被加工物の被加工面にリン酸皮膜処理、メッキ、溶射又は金属コーティングの表面前処理を施し、その上に、粉体又は皮膜で構成された固体潤滑材及び／又は硬化材で構成された粉体皮膜層を形成すると共に、粉体皮膜層にレーザ吸収増強皮膜を積層し、レーザ吸収増強皮膜にレーザを照射した際に発生するプラズマの衝撃波により固体潤滑材及び／又は硬化材を被加工物の被加工面に打ち込むところに特徴を有する。
【０００８】
請求項４の発明は、請求項３に記載のレーザピーニング処理方法において、レーザ吸収増強皮膜は、グラファイト或いは黒色顔料を塗布し、又は、酸化皮膜処理或いはリン酸皮膜処理をして形成されるところに特徴を有する。
【０００９】
請求項５の発明に係るレーザピーニング処理方法は、樹脂、ガラス、紙、テープ、フィルム又は金属薄膜からなるベースシートと、そのベースシートの一方の面にグラファイト或いは黒色顔料を塗布し、又は、酸化皮膜処理或いはリン酸皮膜処理を施して形成されたレーザ吸収増強皮膜と、ベースシートの他方の面に樹脂、金属、金属間化合物、金属炭化物、金属酸化物、セラミックス、ガラス、超硬合金、ダイヤモンド、カーボン、立方晶窒化ホウ素及び／又は酵素等の粉体を塗布して形成された粉体皮膜層とを備えたレーザ吸収粉体層シートを、被加工物の被加工面に粉体皮膜層を向けて敷設し、レーザ吸収増強皮膜にレーザを照射した際に発生するプラズマの衝撃波により粉体を被加工物の被加工面に打ち込むところに特徴を有する。
【００１０】
請求項６の発明は、請求項５に記載のレーザピーニング処理方法において、ベースシートのうち粉体皮膜層側に離型剤を塗布するところに特徴を有する。
【００１１】
請求項７の発明は、請求項３乃至６の何れかに記載のレーザピーニング処理方法において、レーザ吸収増強皮膜に、水、油、溶融塩又はプラスチック等からなるレーザを透過可能なレーザ干渉層を積層し、そのレーザ干渉層を通してレーザ吸収増強皮膜にレーザを照射するところに特徴を有する。
【００１２】
請求項８の発明は、請求項１乃至７の何れかに記載のレーザピーニング処理方法において、レーザ通過孔を備えたマスクを、レーザを照射するレーザ吸収増強皮膜又はレーザ干渉層に対して間隔を開けて積層し、レーザ通過孔を横切るようにマスク上にレーザを照射するところに特徴を有する。
【００１３】
請求項９の発明は、請求項１乃至４の何れかに記載のレーザピーニング処理方法において、固体潤滑材及び／又は硬化材は、金属、金属間化合物、金属炭化物、金属酸化物、樹脂、セラミックス、超硬合金、ダイヤモンド、カーボン、ガラス及び／又は立方晶窒化ホウ素からなる粉体であるところに特徴を有する。
【００１４】
請求項１０の発明は、請求項１乃至９の何れかに記載のレーザピーニング処理方法において、被加工物が液体を内部で化学反応させるための反応容器である場合に、その化学反応を促進させるための触媒としての白金、チタン、銀、ダイヤモンド、グラファイト、マグネシウム又はニッケルの粉体を固体潤滑材及び／又は硬化材にして、被加工物の被加工面としての反応容器の内面に打ち込むところに特徴を有する。
【００１５】
請求項１１の発明は、請求項１乃至４の何れかに記載のレーザピーニング処理方法において、被加工物が摺動部品である場合に、固体潤滑材を粉体にして、被加工面としての摺動面に打ち込むところに特徴を有する。
【００１６】
請求項１２の発明は、請求項請求項１，２，４乃至１１の何れかに記載のレーザピーニング処理方法において、レーザを照射する前に、被加工物の被加工面に、予め、酸化皮膜処理又はリン酸皮膜処理を施しておくところに特徴を有する。
【００１７】
請求項１３の発明は、請求項１，２，４乃至１１の何れかに記載のレーザピーニング処理方法において、レーザを照射する前に、被加工物の被加工面に、予め、金属、金属間化合物、樹脂又はセラミックスのコーティングを施して皮膜を生成しておくところに特徴を有する。
【００１８】
請求項１４の発明は、請請求項１，２，４乃至１１の何れかに記載のレーザピーニング処理方法において、レーザを照射する前に、被加工物の被加工面に、予め、浸炭処理、浸窒処理その他の含浸処理を施しておくところに特徴を有する。
【００１９】
請求項１５の発明は、請求項１乃至４の何れかに記載のレーザピーニング処理方法において、被加工物の被加工面に粉体皮膜層を形成してからレーザ吸収増強皮膜で覆う前に、固体潤滑材及び／又は硬化材を加圧して被加工物に押し付ける予備打込み工程を行うところに特徴を有する。
【００２０】
請求項１６の発明は、請求項１５に記載のレーザピーニング処理方法において、予備打込み工程では、粉体皮膜層に超音波ピーニングを施すことで、固体潤滑材及び／又は硬化材を加圧するところに特徴を有する。
【００２１】
請求項１７の発明は、請求項１乃至１６の何れかに記載のレーザピーニング処理方法において、レーザを照射した際に発生するプラズマの衝撃波により、被加工物の被加工面に陥没部を形成しかつ、その陥没部の内面に粉体皮膜層を構成する固体潤滑材及び／又は硬化材、或いは、粉体が打ち込まれるように、レーザの強度及び／又は照射時間を設定するところに特徴を有する。
【００２２】
請求項１８の発明は、請求項１乃至４の何れかに記載のレーザピーニング処理方法において、固体潤滑剤及び／又は硬化材としての粉体をキャリアガスと共に噴射ノズルから被加工物の被加工面に噴射しかつそのノズルを移動させて粉体皮膜層を形成しておき、その粉体皮膜層にレーザ吸収増強皮膜を敷設していき、そのレーザ吸収増強皮膜にレーザを照射するところに特徴を有する。
【００２３】
請求項１９の発明は、請求項１乃至１８の何れかに記載のレーザピーニング処理方法において、被加工物を構成する部材が半凝固状態である間に、レーザを照射した際に発生するプラズマの衝撃波により粉体皮膜層を構成する粉体を被加工物の被加工面に打ち込むところに特徴を有する。
【００２４】
請求項２０の発明は、請求項１乃至１９の何れかに記載のレーザピーニング処理方法において、レーザの出力装置におけるレーザビーム加工光学系とレーザの照射方向を変更する光偏向装置とのうち少なくとも一方を数値制御してレーザを空間的に正確に位置制御して照射するところに特徴を有する。
【００２５】
請求項２１の発明に係るレーザ吸収粉体層シートは、樹脂、ガラス、紙、テープ、フィルム又は金属薄膜からなるベースシートと、そのベースシートの一方の面にグラファイト或いは黒色顔料を塗布し、又は、酸化皮膜処理或いはリン酸皮膜処理を施して形成されたレーザ吸収増強皮膜と、ベースシートの他方の面に、樹脂、金属、金属間化合物、金属炭化物、金属酸化物、セラミックス、ガラス、超硬合金、ダイヤモンド、カーボン、立方晶窒化ホウ素及び／又は酵素等の粉体を塗布して形成された粉体皮膜層とを備えたところに特徴を有する。
【００２６】
請求項２２の発明は、請求項２１に記載のレーザ吸収粉体層シートにおいて、レーザ吸収粉体層シートのうちレーザ吸収増強皮膜側に、レーザを透過可能なレーザ干渉層を備えたところに特徴を有する。
【００２７】
請求項２３の発明は、請求項２１又は２２に記載のレーザ吸収粉体層シートにおいて、レーザ吸収粉体層シートのうちレーザ吸収増強皮膜側に、レーザ通過孔を有しかつレーザ通過孔以外の部分でレーザの通過を規制可能なマスクを間隔を開けて配置したところに特徴を有する。
【発明の効果】
【００２８】
本発明の請求項１の発明によれば、高ピーク出力密度のレーザを照射した際に発生するプラズマの衝撃波により粉体皮膜層を構成する固体潤滑剤及び／又は硬化材を被加工物の被加工面に打ち込むという従来にはない新規な方法でレーザピーニング処理を行うので、新しい材料特性を有した製品の製造、又は、レーザピーニング処理設備の改良が可能になる。しかも、被加工物の被加工面が金属で形成されている場合には、レーザを照射した際に発生するプラズマの衝撃波により固体潤滑剤及び／又は硬化材が被加工物の被加工面に打ち込まれると共に、被加工物の表面部が塑性変形して金属結晶が細分化するので、被加工物の被加工面が硬化して、被加工物の被加工面の耐摩耗性、耐摺動性及び耐腐食性を著しく向上させることができる。ここで、本発明の範囲には含まれないが、元来黒色の粉体又は黒色に着色された粉体を被加工物の被加工面に塗布して粉体皮膜層を形成し、その粉体皮膜層にレーザを直接照射してプラズマを発生させ、そのプラズマの衝撃波により粉体皮膜層を被加工物の被加工面に打ち込んでもよい。
【００２９】
また、請求項５及び請求項２１の発明のレーザ吸収粉体層シートは、レーザ吸収増強皮膜をベースシートの一方の面に備えているので、照射されたレーザを効率よく吸収することができる。これにより、プラズマの発生が容易になり、レーザを照射した際に発生するプラズマの衝撃波によってベースシートの他方の面に備えた粉体を被加工物の被加工面に打ち込むという、従来のレーザピーニング処理方法にはない効果を発揮することができる。また、レーザ吸収粉体層シートは、粉体皮膜層とレーザ吸収増強皮膜とがベースシートを介して一体に形成されているので、このレーザ吸収粉体層シートを被加工物の被加工面に敷設するだけで、被加工物の被加工面に粉体皮膜層を形成すると共にレーザ吸収増強皮膜を敷設することになり、効率よくレーザピーニング処理の準備をすることができる。そして、レーザ吸収粉体層シートを構成するベースシートのうち粉体皮膜層側に離型剤を塗布しておけば、レーザピーニング処理を行ってからベースシートを被加工物から容易に捲り取ることが可能になる（請求項６の発明）。なお、レーザ吸収粉体層シートを構成するベースシートは、所定の効果を発揮し得る厚さのものであればよい。具体的には、例えば、比較的厚い、所謂「薄板材」であっても、比較的薄い、所謂「フィルム」であっても、ベースシートの一方の面に形成されたレーザ吸収増強皮膜にレーザが照射された際に発生するプラズマの衝撃波によりベースシートの他方の面に形成された粉体皮膜層を構成する粉体が被加工物の被加工面に打ち込まれる厚みであれば、厚みに拘わらず何れもレーザ吸収粉体層シートを構成するベースシートに該当する。
【００３０】
ここで、一例として、被加工物が反応容器である場合には、本発明に係るレーザピーニング処理方法を用いることで、被加工面としての反応容器の内面に触媒の粉体を打ち込むことができる。これにより、反応容器内で液体を効率よく化学反応させることが可能になりかつ腐食も抑えることができる（請求項１０の発明）。また、被加工物が摺動部品である場合には、本発明に係るレーザピーニング処理方法を用いることで、摺動部品の摺動面に、個体潤滑材としての粉体を打ち込むことができる。これにより、摺動部品の摺動性が向上し、摩耗を抑えることが可能になる（請求項１１の発明）。さらに、被加工物が工具刃である場合には、本発明に係るレーザピーニング処理方法を用いることで、ダイヤモンド、セラミックス、超硬合金等の粉体を打ち込むことができる。これにより、工具刃による切削性を向上させることができる。
【００３１】
ここで、固体潤滑材及び／又は硬化材を構成する粉体の材質は、金属、金属間化合物、金属炭化物、金属酸化物、樹脂、セラミックス、超硬合金、ダイヤモンド、カーボン、ガラス及び／又は立方晶窒化ホウ素（ｃＢＮ）が挙げられる（請求項９の発明）。また、粉体の構造は、球状、ファイバー、ナノチューブその他の構造であってもよい。
【００３２】
被加工物の被加工面には、粉体皮膜層を設ける前に予め、リン酸皮膜処理、メッキ、溶射又は金属コーティングの表面前処理を施しておいてもよい（請求項３の発明）。また、被加工物の被加工面には、レーザを照射する前に予め、酸化皮膜処理又はリン酸皮膜処理を施しておいてもよいし（請求項１２の発明）、金属、金属間化合物、樹脂又はセラミックスのコーティングを施しておいてもよい（請求項１３の発明）。或いは、浸炭処理、浸窒処理その他の含浸処理を施しておいてもよい（請求項１４の発明）。ここで、被加工物の母材の材質は問わない。従って、被加工物は、金属、樹脂又はセラミックスの何れであってもよい。被加工物が金属である場合には、その金属には、鉄鋼材料、鋳物材、非鉄金属ダイキャスト鋳物、チタン合金、アルミニウム合金やマグネシウム合金、ニッケル合金、銅合金、銀、金が含まれる。なお、請求項１９のレーザピーニング処理方法のように、被加工物を構成する部材が半凝固状態である間に、レーザを照射した際に発生するプラズマの衝撃波により粉体皮膜層を構成する粉体を被加工物の被加工面に打ち込んでもよい。ここで、半凝固状態とは、固相率が３０［％］〜８０［％］程度となる状態をいう。
【００３３】
被加工物の被加工面にグラファイト或いは黒色顔料を塗布し、又は、酸化皮膜処理或いはリン酸皮膜処理を施してレーザ吸収皮膜を形成しておくと、レーザ吸収増強皮膜におけるレーザの吸収効率が高くなり、プラズマの発生が容易になる（請求項４の発明）。
【００３４】
請求項２、請求項７及び請求項２２の発明によれば、レーザはレーザ干渉層を透過してレーザ吸収増強皮膜に照射され、そのレーザ吸収増強皮膜でプラズマが発生する。レーザを照射した際に発生したプラズマは、レーザ干渉層の慣性力により膨張が押さえられ、粉体皮膜層及び被加工物の被加工面に付与する衝撃波の強度を高めることができる。ここで、レーザ干渉層は、水、油、溶融塩その他の透明な液体であってもよいし、プラスチックその他の透明なシートであってもよい。
【００３５】
請求項８及び請求項２３の発明によれば、レーザ通過孔を横切るようにマスク上にレーザを照射することで、被加工物の被加工面のうちレーザ通過孔に対応した部分に選択的に粉体皮膜層を打ち込むことができる。
【００３６】
請求項２０の発明のように、レーザの出力装置におけるレーザ加工光学系と、レーザの照射方向を変更する光偏向装置とのうち少なくとも一方を数値制御してレーザを照射すれば、レーザを空間的に正確に位置制御して照射することができる。また、レーザの照射位置を高速で移動させることができるので、レーザピーニング処理作業を高速化することができる。
【００３７】
請求項１５の発明のように、レーザ吸収増強皮膜で粉体皮膜層を覆う前に、その粉体皮膜層を加圧して被加工物の被加工面に押し付けておけば、即ち、予備打込工程を行っておけば、粉体皮膜層をレーザ吸収増強皮膜で覆ってからレーザを照射してプラズマを発生させた際に、固体潤滑材及び／又は硬化材を被加工物の被加工面に確実に打ち込むことができる。その予備打込工程は、粉体皮膜層に超音波ピーニングを施すことで行うことができる（請求項１６の発明）。
【００３８】
請求項１７の発明によれば、被加工物の被加工面に陥没部が形成されかつ、その陥没部の内面に粉体皮膜層を打ち込むという、今までないレーザピーニング処理を行うことができる。このレーザピーニング処理を摺動面に施せば、陥没部に潤滑油又は減摩材が溜まり、摺動面に潤滑油等を留めておくことができる。また、被加工物よりも硬度が大きい粉体を陥没部の内面に打ち込んだ場合には、被加工物の被加工面の摩耗が進んで陥没部の内面に打ち込まれた粉体が相手部品と摺接するようになると、相手部品と摺接する面の耐摩耗性が全体として向上するので、被加工物の摩耗の進行を抑制することができる。しかも、相手部品に摺接していた粉体の摩耗が進むと近接して埋め込まれた他の粉体が次々に相手部品と摺接するので、被加工物の摩耗の進行を抑制する効果を継続して発揮することができる。
【００３９】
請求項１８のレーザピーニング処理方法のように、被加工物の被加工面における所定の位置から他の位置へと粉体皮膜層を形成する部分を徐々に移動し、その粉体皮膜層を形成した部分に追従させてレーザ吸収増強皮膜を敷設するので、粉体皮膜層を構成する粉体の飛散を防ぐことができる。
【発明を実施するための最良の形態】
【００４０】
［第１実施形態］
以下、本発明に係るレーザピーニング処理方法の一実施形態について、図１及び図２に基づいて説明する。本実施形態においてレーザピーニング処理の対象となるワーク１０（本発明の「被加工物」に相当する）は、摺動部品、例えば、エンジンのシリンダであって、図１にはワーク１０の一部が拡大して示されている。なお、ワーク１０は、摺動部品であれば、例えば、ベアリング、エンジンのピストン又はバルブ、直動ガイド等であってもよい。ワーク１０の母材１１は、例えば、鉄鋼材料であり、その母材１１の被加工面には、潤滑剤、例えば、アモルファス合金からなる表面処理層１２が、レーザを照射する前に、予め、例えばメッキ処理により形成されている。なお、表面処理層１２は、アモルファス合金に代えて、ニッケル超合金、二硫化モリブデン等で構成してもよい。この表面処理層１２の表面は、ワーク１０の摺動面（本発明の「被加工面」に相当する）となる。なお、母材１１の表面に表面処理層１２を設けない場合は、母材１１の表面がワーク１０の摺動面となる。
【００４１】
このワーク１０に本発明のレーザ吸収粉体層シート４０を用いてレーザピーニング処理を施すには、以下のようである。まず、ワーク１０の摺動面にレーザ吸収粉体層シート４０を敷設する。このレーザ吸収粉体層シート４０は、図１に示すように、ベースシート１４と、ベースシート１４の一方の面に形成された粉体皮膜層１３と、ベースシート１４の他方の面に形成されたレーザ吸収増強皮膜１４Ｂと、レーザ吸収増強皮膜１４Ｂに重ねて形成されたレーザ干渉層１５とで構成されている。より詳細には、ベースシート１４は、例えば、薄いシート状のアルミホイルで形成されている。このベースシート１４のうち摺動面を向いた面には、粉体皮膜層１３が形成されている。この粉体皮膜層１３は、ベースシート１４に、ワーク１０の摺動面、より正確には表面処理層１２の材質と異なる材質の粉体又は混合物１３Ｆ（本発明の「粉体」に相当する）、例えば、フッ素系樹脂を塗布して形成されている。この粉体又は混合物１３Ｆの個々の形状は、不均一な微粉となっている。なお、粉体又は混合物１３Ｆは、フッ素系樹脂に代えて金属間化合物で構成してもよいし、フッ素系樹脂と金属間化合物との混合物で構成してもよい。即ち、材質が異なる複数種類の粉体の混合物で粉体皮膜層１３を構成してもよい。ベースシート１４のうち粉体皮膜層１３が形成された面と反対側の面に形成されているレーザ吸収増強皮膜１４Ｂは、例えば、ベースシート１４を黒色顔料で黒色に着色してなる。なお、レーザ吸収増強皮膜１４Ｂは、黒色顔料に代えてグラファイトをベースシート１４の他方の面に塗布して形成してもよい。レーザ干渉層１５は、レーザ吸収増強皮膜１４Ｂを、例えば、厚みが１００［μｍ］〜５００［μｍ］の膜状であってレーザ透過性を有する合成樹脂で覆って形成されている。
【００４２】
なお、レーザ吸収粉体層シート４０を、ベースシート１４と、ベースシート１４の一方の面に形成された粉体皮膜層１３と、ベースシート１４の他方の面に形成されたレーザ吸収増強皮膜１４Ｂとで構成した場合には、レーザ吸収粉体層シート４０をワーク１０の摺動面に敷設しておき、ベースシート１４のうちワーク１０の摺動面と反対側の面に形成されたレーザ吸収増強皮膜１４Ｂに重ねてレーザ干渉層１５を設け、上記と同様にレーザを照射すればよい。この際、レーザ干渉層１５は、レーザ透過性の合成樹脂であってもよいし、水、油、溶融塩その他の透明な液体であってもよい。また、水、油は、厚さを１［ｍｍ］〜５［ｍｍ］とするのが好ましい。さらに、水、油は、静止していてもよいし、流れていてもよい。
【００４３】
次いで、レーザ干渉層１５に向けてレーザを照射する。具体的には、ＱスイッチのＮｄ：ＹＡＧレーザ装置を用い、エネルギー出力が１００［ｍＪ／ｐｕｌｓｅ］〜３００［ｍＪ／ｐｕｌｓｅ］、波長が例えば、５３２［ｎｍ］、ピーク出力密度が３．０［ＧＷ／ｃｍ２］、 繰り返し周期が１０［Ｈｚ］〜１００［Ｈｚ］のパルス波をレーザ干渉層１５に向けて出力する。このとき、図示しないレーザ装置（本発明の「出力装置」に相当する）におけるレーザ光出射部２０に集光レンズ２１（本発明の「レーザビーム加工光学系」に相当する）を設けて、レーザ干渉層１５上におけるレーザ照射径が０．２［ｍｍ］〜６．０［ｍｍ］になるようにレーザを集光する。
【００４４】
上記の如くレーザが出力されると、そのレーザは、レーザ干渉層１５を透過し、黒色のレーザ吸収増強皮膜１４Ｂに吸収され、さらにレーザ吸収粉体層シート４０の一部又は全部に吸収され、レーザ吸収粉体シート４０の構成物質である原子、分子、イオン等の粒子群が高温に加熱され、爆発的にプラズマが放出される。そして、それら粒子群の放出による反作用力が粉体皮膜層１３へと付与され、粉体皮膜層１３の粉体又は混合物１３Ｆがワーク１０の表面処理層１２に打ち込まれる。ここで、レーザ吸収粉体層シート４０にレーザ干渉層１５を設けたので、そのレーザ干渉層１５の慣性力により粒子群の放出による反作用力が大きくなり、レーザ干渉層１５を設けない場合に比べて粉体又は混合物１３Ｆがワーク１０の表面処理層１２に強く、例えば、１［ＧＰａ］〜１０［ＧＰａ］の圧力で押し付けられ、粉体又は混合物１３Ｆがワーク１０の表面処理層１２に強く打ち込まれる。そして、レーザを照射する部分を移動していき、ワーク１０のうち本発明に係るレーザピーニング処理が必要な部分全体にレーザを照射する。
【００４５】
次いで、レーザ吸収粉体層シート４０をワーク１０から捲り取る。すると、図２に示すように、粉体皮膜層１３のうちの一部の粉体又は混合物１３Ｆがワーク１０の表面処理層１２に埋め込まれた状態で残り、その他の粉体又は混合物１３Ｆはレーザ吸収粉体層シート４０と共に取り除かれる。なお、ワーク１０に表面処理層１２が設けられていない場合は、ワーク１０の母材１１の表面に粉体又は混合物１３Ｆが直接打ち込まれる。
【００４６】
このワーク１０を図示しない相手部品に組み付けて摺動させると、粉体又は混合物１３Ｆがワーク１０と相手部品との間に介在し、摺動抵抗を低減することができる。しかも、レーザを照射した際に発生したプラズマの衝撃波によりワーク１０の表面処理層１２に粉体又は混合物１３Ｆが打ち込まれると、表面処理層１２としての金属が塑性変形して金属結晶が細分化するので、表面処理層１２が硬化してワーク１０の摺動面の耐摩耗性、耐摺動性及び耐腐食性を著しく向上させることができる。なお、粉体又は混合物１３Ｆがワーク１０の表面処理層１２よりも硬い場合は、耐摩耗性をより向上させることができる。
【００４７】
なお、レーザ干渉層１５が水で構成されている場合は、本実施形態のレーザ装置のように、波長が５３２［ｎｍ］のレーザを用いる方が、その倍の波長の１０６４［ｎｍ］のレーザを用いるより、レーザ干渉層１５にレーザを容易に透過させることができる。よって、レーザ干渉層１５を水で構成した場合に使用するＹＡＧレーザ装置の設定は、波長を５３２［ｎｍ］、パルス幅が１［ｎｓ］〜数１０［ｎｓ］、そのパルスエネルギーが数１００［ｍＪ］〜１０［Ｊ］で、そのピーク出力密度が１［ＧＷ／ｃｍ２］〜１０［ＧＷ／ｃｍ２］の高ピーク出力密度のレーザとすることが好ましい。これにより、レーザによる衝撃波を、数１０［Ｈｚ］〜数１００［Ｈｚ］の周波数で付与することができる。
【００４８】
［第２実施形態］
本実施形態では、前記第１実施形態のレーザ装置を用いてレーザ干渉層１５の所定の箇所をレーザで照射したら、一度、レーザを停止して、別の箇所をレーザで照射する動作を繰り返す。すると、図３及び図４に示すように、ワーク１０の摺動面には、レーザが照射された複数の箇所にそれぞれレーザが照射された際に発生するプラズマの衝撃波により陥没した陥没部３０が形成され、それら陥没部３０の内面に粉体又は混合物１３Ｆが打ち込まれた状態になる。この陥没部３０は、深さが例えば５［μｍ］〜５０［μｍ］になっている。さらに、陥没部３０は衝撃波によって陥没したものであるから、陥没部３０の縁部はエッジ形状に緩やかに湾曲した形状になる。
【００４９】
従って、このワーク１０を図５（Ａ）に示すように相手部品６０に組み付け、その相手部品６０と陥没部３０との間に潤滑油６１を付着させると、ワーク１０のうち相手部品６０に密着した部分で陥没部３０が油溜まりの役割を果たす。これにより、潤滑油６１を摺動面に長時間に亘って保持することが可能なる。また、ワーク１０よりも硬度が大きい粉体又は混合物１３Ｆを陥没部３０の内面に打ち込んだ場合には、隣り合う陥没部３０と陥没部３０の間に形成される尾根部１２Ｐが相手部品６０と摺動して摩耗すると、図５（Ｂ）に示すように陥没部３０の内面に打ち込まれた粉体又は混合物１３Ｆが相手部品６０と摺動するようになるので、摺動面全体の耐摩耗性が向上して、ワーク１０の摩耗の進行を抑制することができる。しかも、相手部品６０と摺接していた粉体又は混合物１３Ｆの摩耗が進行すると、近接する他の粉体又は混合物１３Ｆが次々に相手部品６０と摺接するので、ワーク１０の摩耗の進行を抑制する効果を継続して発揮することができる。また、陥没部３０の縁部は緩やかに湾曲しているので、ワーク１０と相手部品６０とを摺動させる際に陥没部３０の縁部が相手部品６０の被加工面を削り取るようなこともない。
【００５０】
上記した本実施形態に係る表面処理方法では、レーザの照射・停止を繰り返してワーク１０の被加工面に複数の陥没部３０を形成したが、例えば、図６及び図７に示すように複数のレーザ通過孔１８Ａを備えたマスク１８をレーザ吸収粉体層シート４０と間隔を開けて配置しておき、レーザ通過孔１８Ａを横切るようにマスク１８上にレーザを照射してもよい。これにより、レーザの照射・停止を繰り返す場合より、迅速に陥没部３０を形成することができる。なお、マスク１８は、例えば、厚さ０．１［ｍｍ］〜５．０［ｍｍ］の金属シート又はセラミックスシートで構成すればよい。
【００５１】
［第３実施形態］
図８には、本発明に係るレーザ吸収粉体層シート４０が示されている。このレーザ吸収粉体層シート４０は、例えば、前記第１実施形態と同様の構成のベースシート１４を主要部として備えている。そして、ベースシート１４の一方の面にレーザ吸収増強皮膜１４Ｂとレーザ干渉層１５とを設け、ベースシート１４の他方の面に離型剤１６を塗布し、その離型剤１６に粉体粉体又は混合物１３Ｆを付着させて粉体皮膜層１３を形成した構造になっている。
【００５２】
このレーザ吸収粉体層シート４０は、粉体皮膜層１３側を図示しないワーク１０の被加工面に宛がって敷設される。そして、レーザ干渉層１５側にレーザを照射すれば、前記第１及び第２実施形態と同様に、ワーク１０の被加工面に粉体又は混合物１３Ｆを打ち込むことができかつ、レーザの強度や照射時間等の設定により、ワーク１０の被加工面に陥没部を形成しかつその陥没部の内面に粉体又は混合物１３Ｆを打ち込むことができる。
【００５３】
また、図９に示すように、このレーザ吸収粉体層シート４０を供給するシート供給装置２２をレーザ光出射部２０に固定しておき、シート供給装置２２をレーザ光出射部２０に先行させて、レーザ吸収粉体層シート４０をワーク１０の被加工面に敷設しながらレーザを照射してもよい。これにより、効率よく粉体又は混合物１３Ｆをワーク１０の打ち込むことができる。
【００５４】
［第４実施形態］
本実施形態では、図１０に示すように、レーザ装置のレーザ光出射部２０にブラケット２３を介して噴射ノズル２４が取り付けられている。噴射ノズル２４は、レーザ光出射部２０が出力するレーザの光軸に対して、５〜４５度程度傾けて取り付けられ、噴射ノズル２４の先端側がレーザの光軸側に接近するように配置されている。そして、レーザ光出射部２０からワーク１０の被加工面に向けてレーザを照射した場合に、噴射ノズル２４の先端がワーク１０の被加工面のうちレーザの照射部分から若干ずれた位置に突き合わされる。また、噴射ノズル２４には、粉体皮膜層を構成する粉体又は混合物１３Ｆを圧縮ガス（本発明の「キャリアガス」に相当する）、例えば、二酸化炭素と共に供給する図示しない粉体供給装置が連結されている。なお、圧縮ガスは、二酸化炭素に代えて、アルゴンその他の不活性ガスでもよい。噴射ノズル２４におけるレーザ光出射部２０側には、シート供給装置２５が取り付けられている。そのシート供給装置２５には、一方の面にレーザ吸収増強皮膜１４Ｂを備えたベースシート１４が巻回されて装着されている。このベースシート１４は、前記第１実施形態と同一の構成をなしている。また、レーザ吸収増強皮膜１４は、ベースシート１４の一方の面に、例えば、黒色顔料を塗布して形成されている。
【００５５】
そして、粉体供給装置とシート供給装置２５とを作動させ、レーザ光出射部２０に先行させて噴射ノズル２４をワーク１０の被加工面に沿って移動する。すると、噴射ノズル２４からガスと共に粉体又は混合物１３Ｆが吐出され、ワーク１０の被加工面に吹き着けられて、粉体皮膜層１３が形成されると共に、粉体皮膜層１３が形成されていくところに追従してレーザ吸収増強皮膜１４Ｂを備えたベースシート１４がレーザ吸収増強皮膜１４Ｂが形成された面を粉体皮膜層１３と反対側に向けて敷設され、さらに、レーザ吸収増強皮膜１４Ｂを備えたベースシート１４が敷設されたところに追従してレーザ吸収増強皮膜１４Ｂにレーザが照射される。この構成により、効率よく粉体又は混合物１３Ｆをワーク１０の被加工面に打ち込むことができる。
【００５６】
なお、粉体皮膜層１３は、ワーク１０の被加工面と、ベースシート１４のうちレーザ吸収増強皮膜１４Ｂと反対側の面との両方に形成してもよい。また、粉体皮膜層１３にレーザ吸収増強皮膜１４Ｂを備えたベースシート１４を敷設する代わりに、粉体皮膜層１３に、例えば、グラファイト又は黒色顔料を吹き付けてレーザ吸収増強皮膜１４Ｂを形成し、レーザ吸収増強皮膜１４Ｂを備えたベースシート１４を敷設する場合と同様の手順でレーザ吸収増強皮膜１４Ｂにレーザを照射してもよい。
【００５７】
［第５実施形態］
本実施形態の被加工物は、例えば、化学プラントで使用される反応容器（図示せず）であって、液体を貯留して化学反応させるために用いられる。本実施形態では、その化学反応に必要な触媒、例えば、白金を粉体にし、上記した第１乃至第４の実施形態の何れかのレーザピーニング処理方法を用いて、反応容器の内面（本発明の「被加工面」に相当する）に打ち込む。これにより、反応容器内の化学反応を促進させることができる。なお、
触媒は、白金の粉体に代えて、チタン、銀、ダイヤモンド、グラファイト、マグネシウム又はニッケルの粉体としてもよい。
【００５８】
［第６実施形態］
図１１に示すように本実施形態のレーザピーニング処理方法では、前記第４実施形態で説明した噴射ノズル２４とシート供給装置２５との間に超音波出力部２６を設け、噴射ノズル２４から吐出された粉体又は混合物１３Ｆよりなる粉体皮膜層１３に、超音波出力部２６が出力し超音波を付与して超音波ピーニングを施している。そして、その粉体皮膜層１３の上に前記第４実施形態で説明したレーザ吸収増強皮膜１４Ｂを備えたベースシート１４を敷設し、そのベースシート１４のうちレーザ吸収増強皮膜１４Ｂにレーザを照射してワーク１０に粉体又は混合物１３Ｆを打ち込んでいる。
【００５９】
本実施形態の構成によれば、超音波ピーニングにより粉体又は混合物１３Ｆをワーク１０の被加工面に仮打ち込みする予備打ち込み工程を行ってからレーザを照射し、レーザを照射した際に発生するプラズマの衝撃波により粉体又は混合物１３Ｆをワーク１０の被加工面に本打ち込みするので、レーザを照射した際に発生するプラズマの衝撃波のみにより一度に粉体又は混合物１３Ｆをワーク１０に打ち込む場合に比べて確実に粉体又は混合物１３Ｆをワーク１０の被加工面に打ち込むことができる。従って、ワーク１０の被加工面に表面前処理、具体的には、メッキ或いは溶射をした場合、又は、酸化皮膜処理或いはリン酸皮膜処理を施した場合、又は、金属、金属間化合物、樹脂或いはセラミックスのコーティングした場合、又は、浸炭処理、浸窒処理その他の含浸処理をした場合は、ワーク１０の被加工面の硬度が高くなっているので、本実施形態のレーザピーニング処理方法を用いることが好ましい。なお、予備打ち込み工程は、粉体超音波ピーニングで行ってもよいし、打撃針を用いた超音波ピーニングで行ってもよい。
【００６０】
以上、第１〜第６の実施形態で例示したように、本発明に係るレーザピーニング処理方法は、レーザを照射した際に発生するプラズマの衝撃波により粉体又は混合物１３Ｆをワーク１０の被加工面に打ち込むという従来にはない新規な方法でレーザピーニング処理を行うので、新しい材料特性を有した製品の製造、又は、レーザピーニング処理設備の改良が可能になる。
【００６１】
なお、本発明の発明の範囲には含まれないが、ワーク１０の被加工面に、スプレー缶内の粉体又は混合物１３Ｆ、例えば、トリクロルエタンとグラファイトと金属粉末との混合物を吹き付けて粉体皮膜層１３を形成してもよい。ここで、粉体又は混合物１３Ｆは、トリクロルエタンとグラファイトと金属粉体との混合物に代えて、トリクロルエタンと元来黒色の粉体又は黒色に着色した粉体とを混合したものに、セラミックス粉体又は固体潤滑材及び／又は硬化材を加えたものでもよい。そして、図１２に示すように、粉体皮膜層１３を、水、油、溶融塩又はプラスチック等からなるレーザ干渉層１５で覆い、そのレーザ干渉層１５にレーザを照射すると、粉体皮膜層１３の表面で発生したプラズマの衝撃波により粉体皮膜層１３をワーク１０の表面処理層１２に打ち込むことができる。
［他の実施形態］
【００６２】
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６３】
（１）前記第１乃至第３実施形態では、レーザ吸収粉体層シート４０のベースシート１４をアルミホイルで構成していたが、樹脂、ガラス、紙、テープ、フィルム又は金属薄膜のシートで構成してもよい。なお、シートを構成する樹脂としては、例えば、ナイロン膜がある。
【００６４】
（２）前記第１乃至第３実施形態では、レーザ吸収粉体層シート４０の粉体皮膜層１３を構成する粉体又は混合物１３Ｆとしてフッ素系樹脂と金属間化合物とを例示したが、これらに加えて、例えば、樹脂、金属、金属炭化物、金属酸化物、セラミックス、ガラス、超硬合金、ダイヤモンド、カーボン、立方晶窒化ホウ素及び／又は酵素等の粉体で粉体皮膜層１３を構成してもよい。
【００６５】
（３）前記第１乃至第４実施形態では、レーザ吸収増強皮膜１４Ｂを、ベースシート１４の一方の面に黒色顔料又はグラファイトを塗布して形成していたが、レーザ吸収増強皮膜１４Ｂを、ベースシート１４の一方の面に酸化皮膜処理又はリン酸皮膜処理を施して形成してもよい。
【００６６】
（４）また、本発明に係るレーザピーニング処理方法を用いて、工具の表面に、固体潤滑材、又は硬化材としてセラミックス粉体、ダイヤモンドの粉体、立方晶窒化ホウ素（ｃＢＮ）の粉体、超硬合金の粉体を打ち込んでもよい。
【００６７】
（５）前記各実施形態では、１つのレーザ光出射部２０で１種類のレーザをワーク１０に照射していたが、複数のレーザ装置を設け、波長の異なる複数種類のレーザをレーザ吸収増強皮膜１４Ｂに照射してもよい。これにより、レーザ吸収増強皮膜１４Ｂにおけるレーザの吸収率を向上させることができる。具体的には、図１３に示すように波長が１０６４［ｎｍ］のレーザを出力する第１レーザ装置６３と、波長が５３２［ｎｍ］のレーザを出力する第２レーザ装置６４とを設け、これら第１及び第２のレーザ装置６３，６４が出力したレーザをレーザ合成部６５で合成する。そのレーザ合成部６５には、図１４に示したプリズム６６を設けておき、例えば第１レーザ装置６３のレーザを、プリズム６６の斜面６６Ａに貫通させてレーザ吸収増強皮膜１４Ｂに照射し、第２レーザ装置６４のレーザを、プリズム６６の斜面６６Ａで反射させて、第１レーザ装置６３のレーザの照射部分に重ねて第２レーザ装置６４のレーザを照射すればよい。このとき、レーザ吸収増強皮膜１４Ｂ上におけるレーザ照射径を、第１と第２のレーザ装置６３，６４の間で異ならせてもよい。
【００６８】
（６）レーザ光出射部２０が出力したレーザを、光偏向装置、例えば、Ｘ−Ｙガルバノミラーを利用してワーク１０上に走査して表面処理を施すようにしてもよい。これにより、レーザ光出射部２０から出射されたレーザは、Ｘ−Ｙガルバノミラーの角度により照射方向が制御されてワーク１０に照射されたレーザの照射部分を変更する場合に比べて、レーザピーニング処理の高速化が図られる。
【００６９】
（７）前記各実施形態において、レーザ光出射部２０に設けられた集光レンズ２１と、光偏向装置とのうち少なくとも一方を数値制御すると、レーザ光出射部２０から出射されたレーザを空間的に正確に位置制御して照射することができる。また、ワーク１０の被加工面を連続して照射することができるので、パルス幅が１［ｎｓ］〜数１０［ｎｓ］というレーザ装置の特性がより活かされるようになり、作業を高速化することができる。
【００７０】
（８）前記第３実施形態では、ベースシート１４の片面に塗布した離型剤１６に粉体又は混合物１３Ｆを付着させていたが、離型剤１６に代えて、接着剤又は粘着テープ等で粉体又は混合物１３Ｆを付着させてもよい。
【００７１】
（９）前記第１乃至第３の実施形態では、レーザ吸収粉体層シート４０をワーク１０の被加工面に敷設していたが、ワーク１０の被加工面に粉体皮膜層１３を設け、その粉体皮膜層１３をレーザ吸収増強皮膜１４Ｂで覆い、このレーザ吸収増強皮膜１４Ｂにレーザを照射するようにしてもよい。なお、粉体皮膜層１３は、樹脂、金属、金属間化合物、金属炭化物、金属酸化物、セラミックス、ガラス、超硬合金、ダイヤモンド、カーボン及び／又は立方晶窒化ホウ素等の固体潤滑材及び／又は硬化材で構成すればよい。ここで、固体潤滑剤には、粉体と皮膜とが含まれる。また、レーザ吸収増強皮膜１４Ｂは、粉体皮膜層１３の上、又は、前記第４実施形態と同様にベースシート１４の一方の面に、グラファイト或いは黒色顔料を塗布し、又は、酸化皮膜処理或いは酸皮膜処理を施して形成すればよい。さらに、図１５に示すように、レーザ吸収増強皮膜１４Ｂに重ねて、レーザ干渉層１５を設けてもよい。このレーザ干渉層１５は、前記第１実施形態と同様に、レーザ吸収増強皮膜１４Ｂに、水、油、溶融塩又はプラスチック等を積層して形成すればよい。
【図面の簡単な説明】
【００７２】
【図１】本発明の第１実施形態に係るワークにレーザ吸収皮膜層シートを敷設した状態を示した断面図
【図２】ワークの表面に粉体が打ち込まれた状態を示した断面図
【図３】第２実施形態に係るワークの表面に陥没部が形成されかつその陥没部内に粉体が打ち込まれた状態を示した断面図
【図４】その斜視図
【図５】（Ａ）ワークと相手部品との摺動面に潤滑油を浸した状態を示した断面図（尾根部摩耗前）、（Ｂ）ワークと相手部品との摺動面に潤滑油を浸した状態を示した断面図（尾根部摩耗後）
【図６】レーザ吸収粉体層シートにマスクを重ねた状態を示した斜視図
【図７】その断面図
【図８】第３実施形態に係るレーザ吸収粉体層シートの断面図
【図９】レーザ吸収粉体層シートを供給しながらレーザを照射する構成を示した断面図
【図１０】第４実施形態に係るワークの表面に粉体皮膜層とレーザ吸収増強皮膜とを同時に形成しながらレーザを照射する構成を示した断面図
【図１１】第６実施形態に係るワークの表面に粉体皮膜層を形成しならがその粉体皮膜層に超音波を付与する構成を示した断面図
【図１２】本発明の範囲に含まれない実施形態に係るワークの表面に設けた粉体皮膜層にレーザ干渉層を積層した状態を示した断面図
【図１３】他の実施形態（５）に係る２つのレーザを合成して照射するためのレーザ装置の斜視図
【図１４】レーザ合成部の概念図
【図１５】他の実施形態（９）に係るワークに粉体皮膜層、レーザ吸収増強皮膜及びレーザ干渉層を積層した状態を示した断面図
【符号の説明】
【００７３】
１０    ワーク（被加工物）
１３    粉体皮膜層
１３Ｆ    粉体又は混合物（粉体）
１４    ベースシート
１４Ｂ    レーザ吸収増強皮膜
１５    レーザ干渉層
１６    離型剤
１８    マスク
１８Ａ    レーザ通過孔
２１    集光レンズ（レーザビーム加工光学系）
２４    噴射ノズル
３０    陥没部
４０    レーザ吸収粉体層シート
【図１】
2007169753.tif 000003
【図２】
2007169753.tif 000004
【図３】
2007169753.tif 000005
【図４】
2007169753.tif 000006
【図５】
2007169753.tif 000007
【図６】
2007169753.tif 000008
【図７】
2007169753.tif 000009
【図８】
2007169753.tif 000010
【図９】
2007169753.tif 000011
【図１０】
2007169753.tif 000012
【図１１】
2007169753.tif 000013
【図１２】
2007169753.tif 000014
【図１３】
2007169753.tif 000015
【図１４】
2007169753.tif 000016
【図１５】
2007169753.tif 000017